(57)【特許請求の範囲】
【請求項１】
一般式（２）：
【化１】
0006618897.tif 000027
（式中、Ｒ１は、水素原子又は有機基を示す。
Ｒ２及びＲ３は、同一又は異なって、水素原子、置換基を有していてもよいアルキル基、置換基を有していてもよいアリール基、又は置換基を有していてもよいヘテロアリール基を示し、或いはＲ２及びＲ３は互いに結合して隣接する炭素原子と共に環を形成してもよい。
Ｒ４は、水素原子又はハロゲン原子を示す。）
で表される構造単位を含むポリマー。
【請求項２】
Ｒ１で示される基が、アルキル基、アリール基、ヘテロアリール基、アルキルカルボニル基、アリールカルボニル基、ヘテロアリールカルボニル基、アルコキシカルボニル基、アリールオキシカルボニル基、ヘテロアリールオキシカルボニル基、アルコキシカルボニルアルキル基、アリールオキシカルボニルアルキル基、又はヘテロアリールオキシカルボニルアルキル基（これらの基は、置換基を有していてもよい。）である、請求項１に記載のポリマー。
【請求項３】
さらに、一般式（２）で表される構造単位以外の重合可能なモノマーを由来する構造単位を含む、請求項１又は２に記載のポリマー。
【請求項４】
請求項１〜３の何れか一項に記載のポリマーであって、
一般式（１）：
【化２】
0006618897.tif 000028
（式中、Ｒ４は、水素原子又はハロゲン原子を示す。波線は、二重結合の立体化学がＥ体、Ｚ体、又はＥ体とＺ体との混合物であることを表す。Ｒ１〜Ｒ３は、前記と同じ。）で表されるモノマーと他の重合可能なモノマーとを共重合することにより得られる、ポリマー。
【請求項５】
請求項１又は２に記載のポリマーの製造方法であって、
一般式（１）：
【化３】
0006618897.tif 000029
（式中、Ｒ４は、水素原子又はハロゲン原子を示す。波線は、二重結合の立体化学がＥ体、Ｚ体、又はＥ体とＺ体との混合物であることを表す。Ｒ１〜Ｒ３は、前記と同じ。）
で表されるモノマーを重合する工程を備える、製造方法。
【請求項６】
請求項３又は４に記載のポリマーの製造方法であって、
一般式（１）：
【化４】
0006618897.tif 000030
（式中、Ｒ４は、水素原子又はハロゲン原子を示す。波線は、二重結合の立体化学がＥ体、Ｚ体、又はＥ体とＺ体との混合物であることを表す。Ｒ１〜Ｒ３は、前記と同じ。）
で表されるモノマーと他の重合可能なモノマーとを共重合する工程を備える、製造方法。
【請求項７】
一般式（５）：
【化５】
0006618897.tif 000031
（式中、Ｒ１は水素原子又は有機基を示す。
Ｒ４は、水素原子又はハロゲン原子を示す。
Ｙは、水素原子又はカウンターカチオンを示す。）
で表される構造単位を含むポリマーの製造方法であって、
請求項１に記載のポリマーを加水分解する工程を備える、製造方法。
【請求項８】
請求項１〜４の何れか一項に記載のポリマーを用いた光学材料用樹脂組成物。
【請求項９】
請求項１〜４の何れか一項に記載のポリマーを用いた成形体。
【請求項１０】
請求項１〜４の何れか一項に記載のポリマーを用いた光学材料。 
【発明の詳細な説明】
【技術分野】
【０００１】
本発明は、新規なポリマー及びその製造方法に関する。
【背景技術】
【０００２】
従来から、スチレン、酢酸ビニル、（メタ）アクリレート等の不飽和結合を有するモノマーを重合させたポリマーは、様々な分野において広く利用されている。特に、ポリ（メタ）アクリレートは、優れた透明性及び高い屈折率を有することから、レンズ、フィルム、光ファイバー、半導体封止材料等の光学部材などに使用されている（特許文献１）。【０００３】
ところが、ポリ（メタ）アクリレートは、透明性及び屈折率に優れるものの、ガラス転移温度（Ｔｇ）が低いことから、耐熱性に劣るという問題点を有していた。【０００４】
一方、耐熱性に優れたポリマーとして、ポリイミド樹脂が市販されており、２５０℃以上の高温でも長期間使用できる樹脂として知られている。【０００５】
しかしながら、ポリイミドは熱硬化性樹脂であり、熱可塑性を持たないため、射出成形又は押出成形が難しく、成形品の形態が限定されるとともに、非常に高価であることから、ポリイミドに代わる成形加工性に優れた安価な耐熱性ポリマーが望まれている。
【先行技術文献】
【特許文献】
【０００６】
特開２００４−１４３１０９号公報
【発明の概要】
【発明が解決しようとする課題】
【０００７】
本発明は、優れた耐熱性を有し、かつ熱可塑性を示す新規なポリマーを提供することを目的とする。
【課題を解決するための手段】
【０００８】
本発明者は、上記の課題に鑑みて鋭意研究を行った結果、アミノ酸であるアラニンから誘導されるオキサゾリジノン誘導体を原料モノマーに用いて重合反応させたところ、高いガラス転移温度（Ｔｇ）を有する新規なポリマーが得られることを見出した。また、得られたポリマーを加水分解することにより、同一炭素上にアミノ基及びカルボキシル基を有する多官能性のポリマーに変換できることも見出した。本発明者は、かかる知見に基づき、さらに研究を重ねた結果、本発明を完成するに至った。【０００９】
即ち、本発明は、新規なオキサゾリジノンポリマー及びその製造方法等を提供する。
項１．
一般式（２）：【００１０】
【化１】
0006618897.tif 000002
【００１１】
（式中、Ｒ１は、水素原子又は有機基を示す。
Ｒ２及びＲ３は、同一又は異なって、水素原子、置換基を有していてもよいアルキル基、置換基を有していてもよいアリール基、又は置換基を有していてもよいヘテロアリール基を示し、或いはＲ２及びＲ３は互いに結合して隣接する炭素原子と共に環を形成してもよい。
Ｒ４は、水素原子又はハロゲン原子を示す。）
で表される構造単位を含むポリマー。
項２．
Ｒ１で示される基が、アルキル基、アリール基、ヘテロアリール基、アルキルカルボニル基、アリールカルボニル基、ヘテロアリールカルボニル基、アルコキシカルボニル基、アリールオキシカルボニル基、ヘテロアリールオキシカルボニル基、アルコキシカルボニルアルキル基、アリールオキシカルボニルアルキル基、又はヘテロアリールオキシカルボニルアルキル基（これらの基は、置換基を有していてもよい。）である、項１に記載のポリマー。
項３．
さらに、一般式（２）で表される構造単位以外の重合可能なモノマーを由来する構造単位を含む、項１又は２に記載のポリマー。
項４．
項１〜３の何れか一項に記載のポリマーであって、
一般式（１）：【００１２】
【化２】
0006618897.tif 000003
【００１３】
（式中、Ｒ４は、水素原子又はハロゲン原子を示す。波線は、二重結合の立体化学がＥ体、Ｚ体、又はＥ体とＺ体との混合物であることを表す。Ｒ１〜Ｒ３は、前記と同じ。）で表されるモノマーと他の重合可能なモノマーとを共重合することにより得られる、ポリマー。
項５．
項１又は２に記載のポリマーの製造方法であって、
一般式（１）：【００１４】
【化３】
0006618897.tif 000004
【００１５】
（式中、Ｒ４は、水素原子又はハロゲン原子を示す。波線は、二重結合の立体化学がＥ体、Ｚ体、又はＥ体とＺ体との混合物であることを表す。Ｒ１〜Ｒ３は、前記と同じ。）
で表されるモノマーを重合する工程を備える、製造方法。
項６．
項３又は４に記載のポリマーの製造方法であって、
一般式（１）：【００１６】
【化４】
0006618897.tif 000005
【００１７】
（式中、Ｒ４は、水素原子又はハロゲン原子を示す。波線は、二重結合の立体化学がＥ体、Ｚ体、又はＥ体とＺ体との混合物であることを表す。Ｒ１〜Ｒ３は、前記と同じ。）
で表されるモノマーと他の重合可能なモノマーとを共重合する工程を備える、製造方法。
項７．
一般式（５）：【００１８】
【化５】
0006618897.tif 000006
【００１９】
（式中、Ｒ１は水素原子又は有機基を示す。
Ｒ４は、水素原子又はハロゲン原子を示す。
Ｙは、水素原子又はカウンターカチオンを示す。）
で表される構造単位を含むポリマーの製造方法であって、
項１に記載のポリマーを加水分解する工程を備える、製造方法。
項８．
一般式（１ａ）：【００２０】
【化６】
0006618897.tif 000007
【００２１】
（式中、Ｒ１ａは、水素原子又は有機基を示す。
Ｒ２ａ及びＲ３ａは、同一又は異なって、水素原子、置換基を有していてもよいアルキル基、置換基を有していてもよいアリール基、又は置換基を有していてもよいヘテロアリール基を示し、或いはＲ２及びＲ３は互いに結合して隣接する炭素原子と共に環を形成してもよい。
Ｒ４ａは、水素原子又はハロゲン原子を示す。
波線は、二重結合の立体化学がＥ体、Ｚ体、又はＥ体とＺ体との混合物であることを表す。ただし、下記式（a）〜（e）で表される化合物を除く。）
で表される化合物。【００２２】
【化７】
0006618897.tif 000008
【００２３】
項９．
項１〜４の何れか一項に記載のポリマーを用いた光学材料用樹脂組成物。
項１０．
項１〜４の何れか一項に記載のポリマーを用いた成形体。
項１１．
項１〜４の何れか一項に記載のポリマーを用いた光学材料。
項１２．
項１〜４の何れか一項に記載のポリマーを用いたレンズ。
【発明の効果】
【００２４】
本発明によれば、優れた耐熱性、透明性、屈折率及び熱可塑性を示す新規なオキサゾリジノン構造を有するポリマー及びその製造方法を提供することができる。【００２５】
また、本発明のオキサゾリジノン構造を有するポリマーを加水分解することにより、同一炭素上に親水性のアミノ基及びカルボキシル基を有する多官能性のポリマーを製造することができる。このような多官能性のポリマーは、優れた水吸収性を有し、高分子吸収剤等の用途に利用できる。
【図面の簡単な説明】
【００２６】
【図１】図１は、製造例１で得られたモノマーの１Ｈ−ＮＭＲチャートである。
【図２】図２は、製造例１で得られたモノマーのＩＲチャートである。
【図３】図３は、製造例３で得られたモノマーの１Ｈ−ＮＭＲチャートである。
【図４】図４は、製造例３で得られたモノマーのＩＲチャートである。
【図５】図５は、実施例１６で得られたポリマーのＩＲのチャートである。
【図６】図６は、実施例１６で得られたポリマーを水（蒸留水）に膨潤させた含水ゲルの写真である。
【発明を実施するための形態】
【００２７】
以下、本発明のオキサゾリジノン構造を有する新規なポリマー、及びその製造方法について具体的に説明する。
【００２８】
本明細書中において、「含有」又は「含む」なる表現については、「含有」、「含む」、「実質的にのみからなる」及び「のみからなる」という概念を含んでいる。
【００２９】
１．ポリマーの製造
本発明のポリマーの製造方法は、一般式（１）で表されるモノマー（以下、「一般式（１）のモノマー」、又は「一般式（１）で表される化合物」ということもある）を重合する工程を備える。該製造方法によって得られるポリマー化合物は、分子内に一般式（２）で表される構造単位（ユニット）を有するポリマーである。また、このようにして得られたポリマーを化学変換（修飾）して、分子内に一般式（５）で表される構造単位を含むポリマーを製造することもできる。
【００３０】
以下、モノマーの重合反応によりポリマーを製造する工程、及び得られたポリマーを化学変換（修飾）する工程に分けて説明する。
【００３１】
１．１ 重合反応
一般式（２）で表される構造単位を含むポリマーは、例えば、一般式（１）で表される化合物を重合反応させて製造することができる。また、一般式（１）で表される化合物と必要に応じて他の重合可能なモノマーとを共重合反応させて製造することができる。
【００３２】
重合方法としては、特に限定はなく、公知の重合方法、例えば、ラジカル重合、イオン重合、配位重合、転位重合等が適用できる。代表的な一般式（２）で表される構造単位を含むポリマーを製造する重合方法としては、ラジカル重合法を採用することができる。具体的な製造スキームを下記に示す。
【００３３】
【化８】
0006618897.tif 000009
【００３４】
（式中、Ｒ１は、水素原子又は有機基を示す。
Ｒ２及びＲ３は、同一又は異なって、水素原子、置換基を有していてもよいアルキル基、置換基を有していてもよいアリール基、又は置換基を有していてもよいヘテロアリール基を示し、或いはＲ２及びＲ３は互いに結合して隣接する炭素原子と共に環を形成してもよい。
Ｒ４は、同一又は異なって、水素原子又はハロゲン原子を示す。）
Ｒ１で示される有機基は、炭素原子を含む基であり、炭素原子以外の原子（例えば、水素原子、酸素原子、窒素原子、硫黄原子、フッ素原子、塩素原子等）を有していてもよい。
【００３５】
具体的にＲ１で示される有機基としては、特に限定はなく、例えば、アルキル基、アリール基、ヘテロアリール基、アルキルカルボニル基、アリールカルボニル基、ヘテロアリールカルボニル基、アルコキシカルボニル基、アリールオキシカルボニル基、ヘテロアリールオキシカルボニル基、アルコキシカルボニルアルキル基、アリールオキシカルボニルアルキル基、又はヘテロアリールオキシカルボニルアルキル基（これらの基は、置換基を有していてもよい。）が挙げられる。
【００３６】
Ｒ１で示されるアルキル基としては、特に限定はなく、例えば、直鎖、分岐又は環状の炭素数１〜１０のアルキル基が挙げられる。具体的に該アルキル基としては、例えば、メチル基、エチル基、ｎ−プロピル基、イソプロピル基、ｎ−ブチル基、イソブチル基、ｓｅｃ−ブチル基、ｔｅｒｔ−ブチル基、ｎ−ペンチル基、シクロペンチル基、ｎ−ヘキシル基、シクロヘキシル基、イソヘキシル基等のＣ１〜６のアルキル基が挙げられる。中でも、好ましいアルキル基は、メチル基、エチル基、ｎ−プロピル基、及びイソプロピル基である。該アルキル基は、例えば、アルケニル基（例えば、ビニル基、アリル基等）、ハロゲン原子（例えば、フッ素、塩素、臭素等）、カルボキシル基、エステル基（例えば、COOCH3、COOC2H5等）、アミド基、保護されていてもよい水酸基等の置換基を１〜５個有していてもよい。
【００３７】
Ｒ１で示されるアリール基としては、特に限定はなく、例えば、単環又は２環以上のアリール基が挙げられる。具体的に該アリール基としては、例えば、フェニル基、トルイル基、キシリル基、ナフチル基、アンスリル基、フェナンスリル基等が挙げられる。中でも、好ましいアリール基は、フェニル基、及びナフチル基である。該アリール基は、例えば、アルキル基（例えば、Ｃ１〜６アルキル基等）、アルケニル基（例えば、ビニル基、アリル基等）、ハロゲン原子（例えば、フッ素、塩素、臭素等）、カルボキシル基、エステル基（例えば、COOCH3、COOC2H5等）、アミド基、保護されていてもよい水酸基等の置換基を１〜５個有していてもよい。
【００３８】
Ｒ１で示されるヘテロアリール基としては、特に限定はなく、例えば、酸素、窒素及び／又は硫黄原子を環内に含むヘテロアリール基が挙げられる。具体的に該ヘテロアリール基としては、例えば、フリル基、チエニル基、イミダゾリル基、ピラゾリル基、イソキサゾリル基、ピリジル基、ピラジニル基、ピリミジニル基、ピリダジニル基、インドリル基、キノリル基、イソキノリル基、チアゾリル基等が挙げられる。該ヘテロアリール基は、例えば、アルキル基（例えば、Ｃ１〜６アルキル基等）、アルケニル基（例えば、ビニル基、アリル基等）、ハロゲン原子（例えば、フッ素、塩素、臭素等）、カルボキシル基、エステル基（例えば、COOCH3、COOC2H5等）、アミド基、保護されていてもよい水酸基等の置換基を１〜５個有していてもよい。
【００３９】
Ｒ１で示されるアルキルカルボニル基としては、特に限定はなく、例えば、直鎖、分岐又は環状の炭素数１〜１０のアルキル基を有するカルボニル基が挙げられる。具体的に該アルキルカルボニル基としては、例えば、アセチル基、プロピオニル基、ブチリル基、イソブチリル基、ｎ−バレリル基、イソバレリル基、ｎ−ヘキサノイル基、ｎ−ヘプタノイル基、ｎ−オクタノイル基、ｎ−ノナノイル基、ｎ−デカノイル基、ｎ−ウンデカノイル基、ｎ−ドデカノイル基、ｎ−トリデカノイル基、ｎ−テトラデカノイル基、ｎ−ペンタデカノイル基、シクロヘキシルカルボニル基等が挙げられる。該アルキルカルボニル基のアルキル基には、例えば、アルケニル基（例えば、ビニル基、アリル基等）、ハロゲン原子（例えば、フッ素、塩素、臭素等）、カルボキシル基、エステル基（例えば、COOCH3、COOC2H5等）、アミド基、保護されていてもよい水酸基等の置換基を１〜５個有していてもよい。
【００４０】
Ｒ１で示されるアリールカルボニル基としては、特に限定はなく、例えば、単環又は２環以上のアリールカルボニル基が挙げられる。具体的に該アリールカルボニル基としては、例えば、ベンゾイル基、トルイルカルボニル基、キシリルカルボニル基、ナフチルカルボニル基、アンスリルカルボニル基、フェナンスリルカルボニル基等が挙げられる。該アリールカルボニル基のアリール基には、例えば、アルキル基（例えば、Ｃ１〜６アルキル基等）、アルケニル基（例えば、ビニル基、アリル基等）、ハロゲン原子（例えば、フッ素、塩素、臭素等）、カルボキシル基、エステル基（例えば、COOCH3、COOC2H5等）、アミド基、保護されていてもよい水酸基等の置換基を１〜５個有していてもよい。
【００４１】
Ｒ１で示されるヘテロアリールカルボニル基としては、特に限定はなく、例えば、酸素、窒素及び／又は硫黄原子を環内に含むヘテロアリールカルボニル基が挙げられる。具体的に該ヘテロアリールカルボニル基としては、例えば、フリルカルボニル基、チエニルカルボニル基、イミダゾリルカルボニル基、ピラゾリルカルボニル基、イソキサゾリルカルボニル基、ピリジルカルボニル基、ピラジニルカルボニル基、ピリミジニルカルボニル基、ピリダジニルカルボニル基、インドリルカルボニル基、キノリルカルボニル基、イソキノリルカルボニル基、チアゾリルカルボニル基等が挙げられる。該ヘテロアリールカルボニル基のヘテロアリール基には、例えば、アルキル基（例えば、Ｃ１〜６アルキル基等）、アルケニル基（例えば、ビニル基、アリル基等）、ハロゲン原子（例えば、フッ素、塩素、臭素等）、カルボキシル基、エステル基（例えば、COOCH3、COOC2H5等）、アミド基、保護されていてもよい水酸基等の置換基を１〜５個有していてもよい。
【００４２】
Ｒ１で示されるアルコキシカルボニル基としては、特に限定はなく、例えば、直鎖、分岐又は環状の炭素数１〜１０のアルコキシ基を有するカルボニル基が挙げられる。具体的に該アルコキシカルボニル基としては、例えば、メトキシカルボニル基、エトキシカルボニル基、第三級ブトキシカルボニル基、２，２，２−トリクロロエトキシカルボニル基等が挙げられる。該アルコキシカルボニル基のアルコキシ基には、例えば、アルケニル基（例えば、ビニル基、アリル基等）、ハロゲン原子（例えば、フッ素、塩素、臭素等）、カルボキシル基、エステル基（例えば、COOCH3、COOC2H5等）、アミド基、保護されていてもよい水酸基等の置換基を１〜５個有していてもよい。
【００４３】
Ｒ１で示されるアリールオキシカルボニル基としては、特に限定はなく、例えば、単環又は２環以上のアリールオキシカルボニル基が挙げられる。具体的に該アリールオキシカルボニル基としては、例えば、フェノキシカルボニル基、１−ナフチルオキシカルボニル基、２−ナフチルオキシカルボニル基等が挙げられる。該アリールオキシカルボニル基のアリール基には、例えば、アルキル基（例えば、Ｃ１〜６アルキル基等）、アルケニル基（例えば、ビニル基、アリル基等）、ハロゲン原子（例えば、フッ素、塩素、臭素等）、カルボキシル基、エステル基（例えば、COOCH3、COOC2H5等）、アミド基、保護されていてもよい水酸基等の置換基を１〜５個有していてもよい。
【００４４】
Ｒ１で示されるヘテロアリールオキシカルボニル基としては、特に限定はなく、例えば、酸素、窒素及び／又は硫黄原子を環内に含むヘテロアリールオキシカルボニル基が挙げられる。具体的に該ヘテロアリールオキシカルボニル基としては、例えば、フリルオキシカルボニル基、チエニルオキシカルボニル基、イミダゾリルオキシカルボニル基、ピラゾリルオキシカルボニル基、イソキサゾリルオキシカルボニル基、ピリジルオキシカルボニル基、ピラジニルオキシカルボニル基、ピリミジニルオキシカルボニル基、ピリダジニルオキシカルボニル基、インドリルオキシカルボニル基、キノリルオキシカルボニル基、イソキノリルオキシカルボニル基、チアゾリルオキシカルボニル基等が挙げられる。該ヘテロアリールオキシカルボニル基のヘテロアリール基には、例えば、アルキル基（例えば、Ｃ１〜６アルキル基等）、アルケニル基（例えば、ビニル基、アリル基等）、ハロゲン原子（例えば、フッ素、塩素、臭素等）、カルボキシル基、エステル基（例えば、COOCH3、COOC2H5等）、アミド基、保護されていてもよい水酸基等の置換基を１〜５個有していてもよい。
【００４５】
Ｒ１で示されるアルコキシカルボニルアルキル基としては、特に限定はなく、例えば、直鎖、分岐又は環状の炭素数１〜１０のアルコキシ基、及び、直鎖、分岐又は環状の炭素数１〜１０のアルキル基を有する、アルコキシカルボニルアルキル基が挙げられる。具体的に該アルコキシカルボニルアルキル基としては、例えば、メトキシカルボニルエチル基、エトキシカルボニルエチル基等が挙げられる。該アルコキシカルボニルアルキル基におけるアルコキシ基又はアルキル基には、例えば、アルケニル基（例えば、ビニル基、アリル基等）、ハロゲン原子（例えば、フッ素、塩素、臭素等）、カルボキシル基、エステル基（例えば、COOCH3、COOC2H5等）、アミド基、保護されていてもよい水酸基等の置換基を１〜５個有していてもよい。
【００４６】
Ｒ１で示されるアリールオキシカルボニルアルキル基としては、特に限定はなく、例えば、単環又は２環以上のアリール基、及び、直鎖、分岐又は環状の炭素数１〜１０のアルキル基を有するアリールオキシカルボニルアルキル基が挙げられる。具体的に該アリールオキシカルボニルアルキル基としては、例えば、フェノキシカルボニルエチル基、フェノキシカルボニルプロピル基等が挙げられる。該アリールオキシカルボニルアルキル基のアリール基は、例えば、アルキル基（例えば、Ｃ１〜６アルキル基等）、アルケニル基（例えば、ビニル基、アリル基等）、ハロゲン原子（例えば、フッ素、塩素、臭素等）、カルボキシル基、エステル基（例えば、COOCH3、COOC2H5等）、アミド基、保護されていてもよい水酸基等の置換基を１〜５個有していてもよい。該アリールオキシカルボニルアルキル基のアルキル基は、例えば、アルケニル基（例えば、ビニル基、アリル基等）、ハロゲン原子（例えば、フッ素、塩素、臭素等）、カルボキシル基、エステル基（例えば、COOCH3、COOC2H5等）、アミド基、保護されていてもよい水酸基等の置換基を１〜５個有していてもよい。
【００４７】
Ｒ１で示されるヘテロアリールオキシカルボニルアルキル基としては、特に限定はなく、例えば、酸素、窒素及び／又は硫黄原子を環内に含むヘテロアリール基、及び、直鎖、分岐又は環状の炭素数１〜１０のアルキル基を有するヘテロアリールオキシカルボニルアルキル基が挙げられる。具体的に該ヘテロアリールオキシカルボニルアルキル基としては、例えば、フリルオキシカルボニルエチル基、チエニルオキシカルボニルエチル基、イミダゾリルオキシカルボニルエチル基、ピラゾリルオキシカルボニルエチル基、イソキサゾリルオキシカルボニルエチル基、ピリジルオキシカルボニルエチル基、ピラジニルオキシカルボニルエチル基、ピリミジニルオキシカルボニルエチル基、ピリダジニルオキシカルボニルエチル基、インドリルオキシカルボニルエチル基、キノリルオキシカルボニルエチル基、イソキノリルオキシカルボニルエチル基、チアゾリルオキシカルボニルエチル基等が挙げられる。該ヘテロアリールオキシカルボニルアルキル基のヘテロアリール基には、例えば、アルキル基（例えば、Ｃ１〜６アルキル基等）、アルケニル基（例えば、ビニル基、アリル基等）、ハロゲン原子（例えば、フッ素、塩素、臭素等）、カルボキシル基、エステル基（例えば、COOCH3、COOC2H5等）、アミド基、保護されていてもよい水酸基等の置換基を１〜５個有していてもよい。該ヘテロアリールオキシカルボニルアルキル基のアルキル基には、例えば、アルケニル基（例えば、ビニル基、アリル基等）、ハロゲン原子（例えば、フッ素、塩素、臭素等）、カルボキシル基、エステル基（例えば、COOCH3、COOC2H5等）、アミド基、保護されていてもよい水酸基等の置換基を１〜５個有していてもよい。
【００４８】
Ｒ２及びＲ３で示される置換基を有してもよいアルキル基のアルキル基としては、特に限定はなく、例えば、直鎖、分岐又は環状の炭素数１〜１０のアルキル基が挙げられる。具体的に該アルキル基としては、例えば、メチル基、エチル基、ｎ−プロピル基、イソプロピル基、ｎ−ブチル基、イソブチル基、ｓｅｃ−ブチル基、ｔｅｒｔ−ブチル基、ｎ−ペンチル基、シクロペンチル基、ｎ−ヘキシル基、シクロヘキシル基、イソヘキシル基等のＣ１〜６のアルキル基が挙げられる。中でも、好ましいアルキル基は、メチル基、エチル基、ｎ−プロピル基、イソプロピル基、ｎ−ブチル基、ｓ−ブチル基、イソブチル基、又はｔｅｒｔ−ブチル基であり、より好ましくはメチル基、エチル基、ｎ−プロピル基、イソプロピル基、ｎ−ブチル基、ｓ−ブチル又はイソブチル基である。該アルキル基は、例えば、アルケニル基（例えば、ビニル基、アリル基等）、ハロゲン原子（例えば、フッ素、塩素、臭素等）、カルボキシル基、エステル基（例えば、COOCH3、COOC2H5等）、アミド基、保護されていてもよい水酸基等の置換基を１〜５個有していてもよい。
【００４９】
Ｒ２及びＲ３で示される置換基を有してもよいアリール基のアリール基としては、特に限定はなく、例えば、単環又は２環以上のアリール基が挙げられる。具体的に該アリール基としては、例えば、フェニル基、トルイル基、キシリル基、ナフチル基、アンスリル基、フェナンスリル基等が挙げられる。中でも、好ましいアリール基は置換基を有していてもよいフェニル基であり、より好ましくは未置換のフェニル基である。該アリール基は、例えば、アルキル基（例えば、Ｃ１〜６アルキル基等）、アルケニル基（例えば、ビニル基、アリル基等）、ハロゲン原子（例えば、フッ素、塩素、臭素等）、カルボキシル基、エステル基（例えば、COOCH3、COOC2H5等）、アミド基、保護されていてもよい水酸基等の置換基を１〜５個有していてもよい。
【００５０】
Ｒ２及びＲ３で示される置換基を有してもよいヘテロアリール基のヘテロアリール基としては、特に限定はなく、例えば、酸素、窒素及び／又は硫黄原子を環内に含むヘテロアリール基が挙げられる。具体的に該ヘテロアリール基としては、例えば、フリル基、チエニル基、イミダゾリル基、ピラゾリル基、イソキサゾリル基、ピリジル基、ピラジニル基、ピリミジニル基、ピリダジニル基、インドリル基、キノリル基、イソキノリル基、チアゾリル基等が挙げられる。該ヘテロアリール基は、例えば、アルキル基（例えば、Ｃ１〜６アルキル基等）、アルケニル基（例えば、ビニル基、アリル基等）、ハロゲン原子（例えば、フッ素、塩素、臭素等）、カルボキシル基、エステル基（例えば、COOCH3、COOC2H5等）、アミド基、保護されていてもよい水酸基等の置換基を１〜５個有していてもよい。
【００５１】
Ｒ２及びＲ３は互いに結合して隣接する炭素原子と共に環を形成してもよく、例えば、３〜８員環の環状炭化水素を形成し、該環状炭化水素には、例えば、アルキル基（例えば、Ｃ１〜６アルキル基等）、アルケニル基（例えば、ビニル基、アリル基等）、ハロゲン原子（例えば、フッ素、塩素、臭素等）、カルボキシル基、エステル基（例えば、COOCH3、COOC2H5等）、アミド基、保護されていてもよい水酸基等の置換基を１〜５個有していてもよい。
【００５２】
なお、Ｒ２及びＲ３が異なっている場合、Ｒ２及びＲ３が結合する炭素原子は不斉炭素となる。該不斉炭素における立体構造は、Ｒ体及びＳ体で表記することができる。本発明に用いる一般式（１）で表される化合物又は一般式（２）で表される構造単位を含むポリマーは、Ｒ体及びＳ体のモル比が、０：１００〜１００：０の範囲である。
【００５３】
Ｒ４で示されるハロゲン原子としては、例えば、フッ素、塩素、臭素、ヨウ素等が挙げられる。中でも、好ましいハロゲン原子はフッ素、塩素又は臭素である。
【００５４】
水酸基の保護基としては、特に限定はなく、メチル基等のアルキル基；ベンジル基等のアラルキル基；ベンゾイル基等のアシル基；トリアルキルシリル基等の三置換シリル基などが挙げられる。また、水酸基の保護基の種類又はその脱保護方法は、Greenら、Protective Groups in Organic Synthesis, 3rd Edition, 1999, John Wiley & Sons, Inc.等を参考にすることができる。
【００５５】
なお、本明細書において、「ｎ−」はnormal、「ｓ−」はsecondary(sec−)、及び「ｔ−」はtertiary(tert−)を意味する。
【００５６】
上記一般式（２）で表される構造単位を含むポリマーの中でも、好ましくは、Ｒ１が、アルキル基、アリール基、ヘテロアリール基、アルキルカルボニル基、アリールカルボニル基、ヘテロアリールカルボニル基、アルコキシカルボニル基、アリールオキシカルボニル基、ヘテロアリールオキシカルボニル基、アルコキシカルボニルアルキル基、アリールオキシカルボニルアルキル基、又はヘテロアリールオキシカルボニルアルキル基であり（これらの基は、置換基を有していてもよい。）、
Ｒ２及びＲ３が、同一又は異なって、水素原子、置換基を有していてもよいアルキル基、置換基を有していてもよいアリール基、又は置換基を有していてもよいヘテロアリール基であり、或いはＲ２及びＲ３は互いに結合して隣接する炭素原子と共に環を形成してもよく、
Ｒ４が、水素原子又はハロゲン原子である、ポリマーであり；
より好ましくは、Ｒ１が、アルキルカルボニル基、アリールカルボニル基、アルコキシカルボニル基、又はアリールオキシカルボニル基であり、
Ｒ２及びＲ３が、同一又は異なって、水素原子、直鎖、分岐若しくは環状の炭素数１〜１０のアルキル基、又は置換基を有していてもよいアリール基であり、
Ｒ４が、水素原子又はハロゲン原子である、ポリマーであり；
さらに好ましくは、Ｒ１が、アルキルカルボニル基、アリールカルボニル基、又はアルコキシカルボニル基であり、
Ｒ２及びＲ３が、同一又は異なって、水素原子、メチル基、エチル基、ｎ−プロピル基、イソプロピル基、ｎ−ブチル基、ｓ−ブチル基、イソブチル基、ｔ−ブチル基又はフェニル基であり、
Ｒ４が、水素原子又は臭素原子である、ポリマーである。
【００５７】
上記一般式（１）で表されるモノマーの中でも、
一般式（１ａ）：
【００５８】
【化９】
0006618897.tif 000010
【００５９】
（式中、Ｒ１ａは、水素原子又は有機基を示す。
Ｒ２ａ及びＲ３ａは、同一又は異なって、水素原子、置換基を有していてもよいアルキル基、置換基を有していてもよいアリール基、又は置換基を有していてもよいヘテロアリール基を示し、或いはＲ２及びＲ３は互いに結合して隣接する炭素原子と共に環を形成してもよい。
Ｒ４ａは、水素原子又はハロゲン原子を示す。
波線は、二重結合の立体化学がＥ体、Ｚ体、又はＥ体とＺ体との混合物であることを表す。ただし、下記式（a）〜（e）で表される化合物を除く。）
で表される化合物が好ましく、さらに、
一般式（１ｂ）：
【００６０】
【化１０】
0006618897.tif 000011
【００６１】
（式中、Ｒ１ｂは、アルキルカルボニル基、アリールカルボニル基、アルコキシカルボニル基、又はアリールオキシカルボニル基を示す。
Ｒ２ｂ及びＲ３ｂは、同一又は異なって、水素原子、メチル基、エチル基、ｎ−プロピル基、イソプロピル基、ｎ−ブチル基、ｓ−ブチル基又はイソブチル基を示し、或いはＲ２ｂ及びＲ３ｂは互いに結合して隣接する炭素原子と共に環を形成してもよい。
Ｒ４ｂは、水素原子又はハロゲン原子を示す。
波線は、二重結合の立体化学がＥ体、Ｚ体、又はＥ体とＺ体との混合物であることを表す。ただし、上記式（a）〜（e）で表される化合物を除く。）
で表される化合物がより好ましく、
一般式（１ｃ）：
【００６２】
【化１１】
0006618897.tif 000012
【００６３】
（式中、Ｒ１ｃは、アルキルカルボニル基、アリールカルボニル基、アルコキシカルボニル基、又はアリールオキシカルボニル基を示す、
Ｒ２ｃ及びＲ３ｃは、同一又は異なって、水素原子、メチル基、エチル基、ｎ−プロピル基、イソプロピル基、ｎ−ブチル基、ｓ−ブチル基又はイソブチル基を示し、Ｒ２ｃ及びＲ３ｃのうち、少なくとも一方は水素原子を示す。
Ｒ４ｃは、水素原子、塩素原子又は臭素原子を示す。
波線は、二重結合の立体化学がＥ体、Ｚ体、又はＥ体とＺ体との混合物であることを表す。ただし、上記式（a）〜（e）で表される化合物を除く。）
で表される化合物がさらに好ましく、
中でも、一般式（１ｄ）：
【００６４】
【化１２】
0006618897.tif 000013
【００６５】
（式中、Ｒ１ｄは、アリールカルボニル基を示す、
Ｒ２ｄ及びＲ３ｄは、同一又は異なって、水素原子、又はイソブチル基を示し、Ｒ２ｄ及びＲ３ｄのうち、少なくとも一方は水素原子を示す。
Ｒ４ｄは、水素原子、又は臭素原子を示す。
波線は、二重結合の立体化学がＥ体、Ｚ体、又はＥ体とＺ体との混合物であることを表す。）
で表される化合物、又は、
一般式（１ｅ）：
【００６６】
【化１３】
0006618897.tif 000014
【００６７】
（式中、Ｒ１ｅは、炭素数１〜１０のアルコキシ基を有するカルボニル基を示す、
Ｒ２ｅ及びＲ３ｅは、同一又は異なって、水素原子、メチル又はイソブチル基を示し、Ｒ２ｅ及びＲ３ｅのうち、少なくとも一方は水素原子を示す。
Ｒ４ｅは、水素原子、又は臭素原子を示す。
波線は、二重結合の立体化学がＥ体、Ｚ体、又はＥ体とＺ体との混合物であることを表す。）
で表される化合物がさらに好ましく、
下記の化合物（１−１）及び化合物（１−３）が特に好ましい。
【００６８】
【化１４】
0006618897.tif 000015
【００６９】
上記一般式（２）で表される構造単位を含むポリマーは、一般式（１）で表されるモノマーを重合することで製造できる。
【００７０】
また、一般式（２）で表される構造単位（ユニット）、及び一般式（２）で表される構造単位以外の重合可能なモノマーを由来する構造単位（ユニット）を含むポリマーは、一般式（１）で表されるモノマー化合物と、他の重合可能なモノマーとを共重合することで製造できる。
【００７１】
重合可能なモノマー（以下、「併用モノマー」とも呼ぶ）としては、二重結合を有するモノマーが挙げられ、例えば、（メタ）アクリル酸メチル、（メタ）アクリル酸エチル、（メタ）アクリル酸、（メタ）アクリル酸 ２−ヒドロキシエチル、（メタ）アクリル酸メンチル等の（メタ）アクリル酸エステルモノマー；α−アセトキシアクリル酸、α−アセトキシアクリル酸メチル、α−アセトキシアクリル酸メンチル、α−アセトアミドアクリル酸、α−アセトアミドアクリル酸メチル、α−アセトアミドアクリル酸メンチル、α−メトキシアクリル酸メチル、α−メトキシアクリル酸メンチル等のキャプトデイティブ置換モノマー（α位が電子供与性基及び電子受容性基で同時に置換されたモノマー）；（メタ）アクリル酸シクロヘキシル、（メタ）アクリル酸イソボルニル、（メタ）アクリル酸アダマンチル等のシクロアルキル基含有不飽和モノマー（シクロアルキル基含有（メタ）アクリル酸エステル））；マレイン酸、フマル酸、フマル酸ジメチル、フマル酸ジブチル、イタコン酸、イタコン酸エチル、無水マレイン酸、マレインイミド、Ｎ−シクロヘキシルマレイミド、Ｎ−フェニルマレイミド等の２以上のカルボキシル基含有不飽和モノマー；（メタ）アクリルアミド、Ｎ，Ｎ−ジメチル（メタ）アクリルアミド、Ｎ−ヒドロキシエチル（メタ）アクリルアミド等のアミン含有不飽和モノマー（（メタ）アクリル酸アミド）；スチレン、α−メチルスチレン、α−メトキシスチレン、α−メトキシ−２−メトキシスチレン、２−メチルスチレン、４−メチルスチレン、４−ｔｅｒｔ−ブトキシスチレン、４−クロロスチレン、２，４−ジクロロスチレン、１−ビニルナフタレン、ジビニルベンゼン、４−スチレンスルホン酸又はそのアルカリ金属塩（ナトリウム塩、カリウム塩等）等の芳香族ビニルモノマー；２−ビニルピリジン、４−ビニルピリジン、２−ビニルチオフェン、１−ビニル−２−ピロリドン、ビニルカルバゾール等のヘテロ環含有ビニルモノマー；Ｎ−ビニルアセトアミド、Ｎ−ビニルベンゾイルアミド等のビニルアミド；エチレン、プロピレン、１−ヘキセン等のα−オレフィン；ブタジエン、イソプレン等のジエンモノマー；ジビニルベンゼン、４，４’−ジビニルビフェニル等の多官能性モノマー；（メタ）アクリロニトリル、メチルビニルケトン、メチルイソプロペニルケトン、エチルビニルスルフィド、安息香酸ビニル、酢酸ビニル、塩化ビニル、塩化ビニリデン、α−シアノアクリル酸エチル、クマリン、インデン等が挙げられる。
【００７２】
これらの中でも、（メタ）アクリル酸エステルモノマー、芳香族ビニルモノマー、及び酢酸ビニルモノマーが好ましい。特に、メタクリル酸メチル、メタクリル酸２−ヒドロキシルエチル、アルキル酸ｎ−ブチル、アクリロニトリル、スチレン及び酢酸ビニルがより好ましい。
【００７３】
なお、本明細書において、（メタ）アクリルとは、メタクリル及び／又はアクリルをいい、（メタ）アクリロとは、メタクリロ及び／又はアクリロをいい、（メタ）アクリレートとは、メタクリレート及び／又はアクリレートをいい、（メタ）アクリル酸とは、メタクリル酸及び／又はアクリル酸をいう。
【００７４】
本発明において、一般式（１）で表されるモノマーに加えて併用モノマーを用いる場合、全モノマー中の併用モノマーの仕込割合は、一般に９９．９モル％以下が好ましく、好ましくは０．１〜９９．９モル％、より好ましく０．１〜９０モル％、さらに好ましくは０．１〜８０モル％である。
【００７５】
また、ラジカル重合反応により得られる一般式（２）で表される構造単位を含むポリマーは、併用モノマーに由来する単位のモル分率が、通常９９．９モル％以下、好ましくは０．１〜９９．９モル％、より好ましくは０．１〜９０モル％、さらに好ましくは０．１〜８０モル％である。
【００７６】
上記一般式（１）で表されるモノマーと併用モノマーとから得られるポリマーは、ごくわずかでも上記一般式（１）で表されるモノマーが含まれていれば、上記併用モノマー（後述する比較例）のみから得られるポリマーに比べて、ガラス転移温度を上昇させることができる。
【００７７】
以下、一般式（２）で表される構造単位を含むポリマーの具体的な製造方法を説明する。
【００７８】
一般式（２）で表される構造単位を含むポリマーは、一般式（１）で表されるモノマーをラジカル重合させて製造する。通常、不活性ガスで置換した容器又は真空脱気した容器で、一般式（１）で表されるモノマーと必要に応じラジカル重合開始剤とを混合し撹拌する。
【００７９】
ラジカル重合反応は、無溶媒、或いはラジカル重合で一般に使用される溶媒（有機溶媒又は水性溶媒）を使用することができる。有機溶媒としては、例えば、ベンゼン、トルエン、Ｎ，Ｎ−ジメチルホルムアミド（ＤＭＦ）、ジメチルスルホキシド（ＤＭＳＯ）、アセトン、クロロホルム、四塩化炭素、テトラヒドロフラン（ＴＨＦ）、酢酸エチル、クロロベンゼン、ジクロロベンゼン、トリフルオロメチルベンゼン、アニソール等が挙げられる。また、水性溶媒としては、水、必要に応じメタノール、エタノール、イソプロパノール、ｎ−ブタノール、エチルセロソルブ、ブチロセロソルブ、１−メトキシ−２−プロパノール等を含む溶媒が挙げられる。
【００８０】
溶媒を使用する場合、溶媒の使用量としては、適宜調節すればよい。例えば、一般式（１）で表されるモノマー１ｍｏｌに対して、又は共重合の場合には一般式（１）で表されるモノマー及び併用モノマーを含む全モノマー１ｍｏｌに対して、溶媒の使用量は、一般に０．１〜２０リットル、好ましくは０．２〜５リットルである。
【００８１】
ラジカル重合反応は、ラジカル重合開始剤の存在下又は不存在下で実施することができる。通常、ラジカル重合開始剤の存在下で実施することが好ましい。もちろん、ラジカル重合開始剤の不在下に自然熱重合したり、ラジカル重合開始剤の存在下又は不在下に光照射によりラジカル重合することも可能である。光照射によるラジカル重合の場合、通常、水銀灯、キセノンランプ等の光源を使用して重合する。光源は、モノマーの種類、重合開始剤の種類等により適宜選択できる。
【００８２】
ラジカル重合反応は、一般式（１）で表されるモノマーのラジカル単独重合以外に、ラジカル共重合も含まれる。ラジカル共重合、特にリビングラジカル共重合の場合は、ジブロック及びトリブロック共重合が可能である。ラジカル共重合し得るモノマーとしては、一般式（１）で表されるモノマーのうち異なった構造のモノマー、一般式（１）で表されるモノマー以外にラジカル重合可能なモノマー等を制限なく使用することができる。
【００８３】
ラジカル重合開始剤は、一般にラジカル重合で使用できるものであればよく、例えば、アゾ系重合開始剤、ベンゾイルパーオキサイド、ｔ−ブチルハイドロパーオキサイド、クメンハイドロパーオキサイド等の過酸化物、レドックス系重合開始剤等の他、２，２−ジメトキシ−１，２−ジフェニルエタン−１−オン、ビス（２，４，６−トリメチルベンゾイル）−フェニルホスフィンオキサイド等の光重合開始剤等が挙げられる。また、上記の開始剤に加えて、有機ハロゲン物質（例えば、エチル２−ブロモイソブチレート）、ニトロキシド誘導体、チオカルボニル物質、有機テルル物質等を開始剤あるいは添加剤としたリビングラジカル重合開始剤系が挙げられる。
【００８４】
ラジカル重合の開始剤のうち好ましくはアゾ系重合開始剤であり、具体的には、２，２’−アゾビス（イソブチロニトリル）（ＡＩＢＮ）、２，２’−アゾビス（２−メチルブチロニトリル）、２，２’−アゾビス（２，４−ジメチルバレロニトリル）、２，２’−アゾビス（４−メトキシ−２，４−ジメチルバレロニトリル）、１，１’−アゾビス（シクロヘキサン−１−カルボニトリル）、２，２’−アゾビス（２−メチルプロパン）、２，２’−アゾビス（２，４，４−トリメチルペンタン）、２，２’−アゾビス［２−（３，４，５，６−テトラヒドロピリミジン−２−イル）プロパン］ジヒドロクロライド等が挙げられる。
【００８５】
ラジカル重合開始剤の使用量としては、得られるポリマーにより適宜調節すればよい。例えば、一般式（１）で表されるモノマー１ｍｏｌに対して、又は共重合の場合には一般式（１）で表されるモノマー及び併用モノマーを含む全モノマー１ｍｏｌに対して、通常、１×１０−６〜１ｍｏｌ、好ましくは１×１０−４〜１×１０−１ｍｏｌ、更に好ましくは１×１０−３〜１×１０−２ｍｏｌである。
【００８６】
上記のラジカル重合法のうち、特にリビングラジカル重合法を採用するのが好ましく、この重合方法により、分子量、分子量分布、立体構造等がより高度に制御されたポリマーを製造することができる。
【００８７】
リビングラジカル重合開始剤としては、例えば、有機テルル媒介リビングラジカル重合開始剤が好ましく、具体的には、ＡＩＢＮ／ジ−ｎ−ブチルジテルリド（ＤＢＴ）、ＡＩＢＮ／ジフェニルジテルリド、ＡＩＢＮ／エチル２−メチル−２−メチルテラニル−プロピオネート、ＡＩＢＮ／エチル２−メチル−２−ブチルテラニル−プロピオネート（ＥＭＢＴＰ）、ＡＩＢＮ／エチル２−メチル−２−フェニルテラニル−プロピオネート、ＡＩＢＮ／ＤＢＴ／ＥＭＢＴＰ等が挙げられる。
【００８８】
この場合ＡＩＢＮの使用量としては、得られるポリマーにより適宜調節すればよい。例えば、一般式（１）で表されるモノマー１ｍｏｌに対して、又は共重合の場合には一般式（１）で表されるモノマーを含む全モノマー１ｍｏｌに対して、通常、１×１０−６〜１ｍｏｌであり、好ましくは１×１０−４〜１×１０−１ｍｏｌ、更に好ましくは１×１０−３〜１×１０−２ｍｏｌである。有機テルル物質の使用量は、一般式（１）で表されるモノマー１ｍｏｌに対して、又は共重合の場合には一般式（１）で表されるモノマー及び併用モノマーを含む全モノマー１ｍｏｌに対して、通常、１×１０−６〜１ｍｏｌ、好ましくは１×１０−４〜１×１０−１ｍｏｌ、更に好ましくは１×１０−３〜１×１０−２ｍｏｌである。
【００８９】
リビングラジカル重合のうち、特にブロック共重合体の製造方法は以下のとおりである。本共重合は、少なくとも一般式（１）で表されるモノマーを１種含むもので、他に上記併用モノマーを使用することができる。ＡＢ型のジブロック共重合の場合、例えば、窒素置換したグローブボックスあるいは脱気した容器内で、一般式（１）で表されるモノマーを、溶媒の存在下又は不在下に、上記ラジカル開始剤を添加して反応して、一般式（２）で表される構造単位を含むポリマーを得る。その後、第２のモノマー（異種の一般式（１）で表されるモノマー又は併用モノマー）を混合して共重合体を得る。また、モノマーの添加順序を逆にして、先に第２のモノマーを反応させた後、一般式（１）で表されるモノマーを反応させてもよい。さらに、ＡＢＡ型、ＡＢＣ型等のトリブロック共重合体も、上記のジブロック共重合体を製造後、順次モノマーを混合することにより製造することができる。
【００９０】
反応温度及び反応時間は、該モノマーの種類、重合開始剤の種類等により適宜調節できる。通常、０〜１８０℃程度、０．５〜１００時間程度撹拌する。好ましくは、それぞれ３０〜１００℃、１〜３０時間撹拌する。この時、圧力は、通常、常圧で行われる。圧力は、加圧又は減圧しても構わない。この時、不活性ガスとしては、窒素、アルゴン、ヘリウム等が挙げられる。好ましい不活性ガスとしては、アルゴン、及び窒素であり、より好ましくは、窒素である。
【００９１】
本発明のラジカル重合反応で得られるポリマーの重合度は、反応時間、開始剤濃度、反応温度、溶媒等により適宜調節できる。数平均重合度１０〜２０，０００、特に５０〜５，０００のポリマーである。また、数平均分子量（Ｍｎ）は、５００〜４，０００，０００程度、更に５，０００〜１，０００，０００程度である。Ｍｎ及び重量平均分子量（Ｍｗ）の測定方法は、実施例に記載されるＧＰＣ法が採用される。本発明では、通常、分子量分布（ＰＤＩ＝Ｍｗ／Ｍｎ）が１．０１〜４、特に１．０５〜２．５のラジカルポリマーが得られる。ここで中でも、リビングラジカルポリマーの分子量分布（ＰＤＩ＝Ｍｗ／Ｍｎ）は狭く、１．０１〜１．５の間で制御され、さらに１．０５〜１．３、特に１．１〜１．２５の範囲に制御することができる。
【００９２】
本発明のポリマー（硬化物）のガラス転移温度（Ｔｇ）としては、特に制限なく、例えば、８０〜２８０℃であることが好ましく、９５〜２７５℃であることがより好ましい。前記ガラス転移温度は、示差走査熱量法（ＤＳＣ法）により測定することができる。
【００９３】
本発明のポリマーの光線透過率としては、特に制限はなく、例えば、波長５８９ｎｍにおいて、厚み１ｍｍ換算で５０％以上の光線透過率を有することが、光学部品へ用いる観点から好ましい。前記光線透過率は、厚み１ｍｍ換算で７０％以上であることがより好ましく、８０％以上であることがさらに好ましく、８５％以上であることを特に好ましい。中でも、波長５８９ｎｍにおける厚さ１ｍｍ換算の光線透過率が５０％以上であればより好ましい性質を有するレンズ基材を得やすい。なお、本発明における厚さ１ｍｍ換算の光線透過率は、ポリマーを成形して厚さ１．０ｍｍの基板を作製し、紫外可視吸収スペクトル測定用装置（ＵＶ−１６００ＰＣ、（株）島津製作所製）で測定した値である。
【００９４】
本発明のポリマーの屈折率としては、特に制限はなく、本発明のポリマーの置換基の種類によって、又は原料として他の重合可能なモノマーを使用する場合その種類によって、希望する屈折率に調整することができる。例えば、高屈折率のポリマーを製造する場合は、屈折率が１．４６以上であるポリマーが好ましく、１．５０以上であるポリマーがより好ましい。
【００９５】
１．２ ポリマーの化学変換（修飾）
上記１．１の重合反応で得られたポリマーは、開環反応（加水分解等）により化学変換（修飾）することができる。これにより、多様な官能基又は物性を有するポリマーを製造することができる。具体的な変換スキームを下記に示す。
【００９６】
【化１５】
0006618897.tif 000016
【００９７】
（式中、Ｒ１〜Ｒ４は、前記と同じ。Ｙは、水素原子又はカウンターカチオンを示す。）
【００９８】
［加水分解］
上記で得られた一般式（２）で表される構造単位を含むポリマーは、オキサゾリジン−５−オン骨格を有しており、これを加水分解反応に供してアミノ基とカルボキシル基とを有する化合物に変換する。必要に応じて、カルボキシル基（カルボン酸）を塩にすることができる。
【００９９】
加水分解によって得られるポリマーは、一般式（５）：
【０１００】
【化１６】
0006618897.tif 000017
【０１０１】
（式中、Ｒ１、Ｒ４及びＹは、前記と同じ。）
で表される構造単位を含む。
【０１０２】
Ｙで示されるカウンターカチオンとしては、例えば、金属陽イオン、アンモニウム、含窒素有機化合物のオニウム等が挙げられる。金属陽イオンとしては、例えば、ナトリウムイオン、カリウムイオン等のアルカリ金属イオン；カルシウム、バリウム、マグネシウム等のアルカリ土類金属イオン等が挙げられる。含窒素有機化合物のオニウムとしては、例えば、（モノ−、ジ−、トリ−又はテトラ−）アルキルアンモニウム、ピリジニウム、ピペリジニウム、キノリニウム、チオフェニウム等が挙げられる。
【０１０３】
一般式（２）で表される構造単位を含むポリマーを、水及び有機溶媒（例えば、ＴＨＦ等のエーテル系溶媒、クロロホルム等のハロゲン化炭化水素系溶媒等）に溶解あるいは膨潤させ、塩基又は酸を加え加水分解する。反応終了後、反応液から溶媒を留去して残渣に貧溶媒（例えば、メタノールを）加えてポリマーを析出させて、加水分解物を得る。なお、ろ過した加水分解ポリマーの一部が水不溶となる場合には、濾過物に水を加えて水可溶部のみを加水分解物として取り出すことができる。また、反応終了後、必要に応じて、酸（例えば、塩酸等）を用いてカルボキシレートをカルボン酸に変換することもできる。
【０１０４】
加水分解試薬としては、酸としては、例えば、塩酸、硫酸、硝酸、フルオロスルホン酸、トリクロロ酢酸、トリフルオロ酢酸、パラトルエンスルホン酸等のプロトン酸；ＢＦ３、ＳｎＣｌ４等のルイス酸等が挙げられ、塩基としては、ＮａＯＨ、ＫＯＨ等のアルカリ金属の水酸化物；Ｂｅ（ＯＨ）２、Ｍｇ（ＯＨ）２等のアルカリ土類金属の水酸化物；ＣＨ３ＯＮａ、（ＣＨ３）３ＯＫ等の金属アルコキシド等が挙げられる。上記酸又は塩基は、必要に応じ水溶液の形態で用いることができる。
【０１０５】
加水分解は、公知の方法を用いて実施することができる。例えば、一般式（２）で表される構造単位を含むポリマー１ｇに対し、塩基を１〜５０ｇ程度用いて、溶媒（例えば、水、エーテル系溶媒、ハロゲン化炭化水素系溶媒等）中で、０〜１５０℃で、１〜１００時間程度反応させることができる。
【０１０６】
上記の化学的な加水分解試薬以外に、酵素的な加水分解を行うこともできる。用い得る加水分解酵素としては、例えば、リパーゼ、プロテアーゼ、ホスホエステラーゼ、エステラーゼ、クチナーゼ、及びそれらの組合せからなる群等が挙げられる。酵素的な加水分解に、公知の加水分解条件を適宜選択できる。
【０１０７】
以上のようにして得られた一般式（５）で表される構造単位を含むポリマーは、一般式（２）で表される構造単位を含むポリマーの重合度、分子量分布、メソ二連子（ｍ）とラセモ二連子（ｒ）との比（ｍ：ｒ）等が保持される。
【０１０８】
２．原料モノマーの製造
一般式（１）で表されるモノマーは、種々の方法で製造される。例えば、Ａｔｈｅｌｓｔａｎ  Ｌ．  Ｊ．  Ｂｅｃｋｗｉｔｈ，ｅｔ ａｌ．， Ａｕｓｔ． Ｊ． Ｃｈｅｍ．， １９９３， ４６，１４２５−１４３０の記載に準じて、一般式（１）のモノマーを製造することができる。例えば、下記のルート（反応式−１）を挙げることができる。
【０１０９】
[反応式−１]
【０１１０】
【化１７】
0006618897.tif 000018
【０１１１】
（式中、Ｒ１〜Ｒ３及び波線は、前記と同じ。Ｘは、ハロゲン原子を示す。Ｒ４は、水素原子又はハロゲン原子を示す。）
【０１１２】
Ａ工程
式（６）で表されるアラニンは、例えば、Ｌ−アラニン、Ｄ−アラニン、これらの混合物等が挙げられる。アラニンは、自然由来のアラニンを使用することができる（グリーンケミストリー）。即ち、アラニン由来のモノマーからラジカル重合して得られるポリマーは、実際に工業化する上で非常に重要である。
【０１１３】
一般式（７）で表されるカルボニル化合物は、公知のアルデヒド及びケトンを広く使用できる。
【０１１４】
このようなアルデヒドとしては、アセトアルデヒド、プロピオンアルデヒド、ｎ−ブチルアルデヒド、イソブチルアルデヒド、ピバルアルデヒド、バレルアルデヒド、トリフルオロエタナール、クロラール、スクシンアルデヒド、クロロフルオロアセトアルデヒド、メントン、シクロヘキサンカルバルデヒド、２−ピロールカルバルデヒド、３−ピリジンカルバルデヒド、２−フルアルデヒド、ベンズアルデヒド、ベンゼンアセトアルデヒド、バニリン、ピペロナール、シトロネラ−ル等が挙げられる。
【０１１５】
また、ケトンとしては、メチルエチルケトン、２−ペンタノン、２−ヘキサノン、メチルｓｅｃ−ブチルケトン、メチルｔｅｒｔ−ブチルケトン、アセトフェノン、２−フリルメチルケトン、２−アセトナフトン、２（３Ｈ）−ピラジノン、ピロリドン等が挙げられる。
【０１１６】
これらのカルボニル化合物のうち、好ましくはアセトアルデヒド、プロピオンアルデヒド、ｎ−ブチルアルデヒド、イソブチルアルデヒド、ピバルアルデヒド等であり、より好ましくはイソブチルアルデヒドである。
【０１１７】
一般式（８）で表される化合物は、上記一般式（１）で表されるモノマーのＲ１に相当する基とハロゲン原子を有する化合物であり、公知の化合物を広く使用できる。ここでハロゲン原子は、フッ素、塩素、臭素等である。
【０１１８】
一般式（８）で表される化合物としては、例えば、アルキルハライド、アリールハライド、アルキルカルボニルハライド、アリールカルボニルハライド、アルコキシカルボニルハライド、アリールオキシカルボニルハライド、アルコキシカルボニルアルキルハライド、アリールオキシカルボニルアルキルハライド等が挙げられる。これらのうち、好ましくはベンゾイルクロライド、ｔ−ブトキシカルボニルクロライドである。
【０１１９】
一般式（７）で表されるカルボニル化合物（例えば、イソブチルアルデヒド等）、一般式（８）で表される化合物及び式（６）で表されるアラニンを、溶媒（例えば、ｎ−ペンタン等の炭化水素系溶媒等）中、必要に応じて酸触媒（例えば、ｐ−トルエンスルホン酸、メタンスルホン酸、硫酸等）、又は塩基触媒（例えば、水酸化ナトリウム、水酸化カリウム等のアルカリ金属水酸化物等）の存在下で、Ｄｅａｎ−Ｓｔａｒｋ分留器を備えた還流冷却器を用いて水を共沸して除きながら還流し、縮合反応させる。
【０１２０】
縮合反応によって得られた一般式（９）で表される化合物は、例えば、常圧あるいは減圧下で蒸留したり、カラムクロマトグラフィー等により単離及び精製することができる。一般式（９）で表される化合物は、立体異性体の混合物となる場合は、上記の単離及び精製の方法を用いて分離することができる。
【０１２１】
縮合反応の温度及び時間は、試薬の種類により適宜調節すればよく、例えば、反応温度は、通常、０〜１８０℃程度、好ましくは０〜８０℃、より好ましくは０〜６０℃であり、また、反応時間は、通常、０．５〜１００時間、好ましくは０．５〜３０時間、より好ましくは０．５〜１０時間である。
【０１２２】
上記一般式（９）で表される化合物（以下、「メチル体」ということがある。）は、原料としてＬ−アラニン及びＲ２及びＲ３が異なるカルボニル化合物を用いる場合、下記一般式（９ａ）又は（９ｂ）で表される２つのジアステレオマー混合物となる。
【０１２３】
【化１８】
0006618897.tif 000019
【０１２４】
（式中、Ｒ１〜Ｒ３は、前記と同じ。＊は不斉炭素を示す。）
一般式（９ａ）で表される化合物及び一般式（９ｂ）で表される化合物は、重合後のポリマーの立体規則性の向上を考慮すると、一方の化合物が高純度で（高いジアステレオ比で）含まれていることが好ましい。例えば、一般式（９ａ）又は（９ｂ）で表される化合物：一般式（９ｂ）又は（９ａ）で表される化合物のモル比が５０：５０〜１００：０、好ましくは８０：２０〜１００：０、より好ましくは９０：１０〜１００：０、特に好ましくは９５：５〜１００：０である。
【０１２５】
また、メチル体（９）は、一般式（９ａ）で表される化合物及び一般式（９ｂ）で表される化合物のジアステレオマーの比率には関係なく、このメチル体（９）から誘導された一般式（１）で表されるモノマーを原料として用いることで、得られた本発明のポリマーは、高いガラス転移温度を有する等の優れた性能を示す。
【０１２６】
Ａ工程においては、
Ｉ）式（６）で表されるアラニンと一般式（７）で表されるカルボニル化合物と一般式（８）で表される化合物とを一度に反応させることができ；
ＩＩ）まず、式（６）で表されるアラニンと一般式（７）で表されるカルボニル化合物とを反応させて、イミノ化合物を製造してから、当該イミノ化合物と一般式（８）で表される化合物とを反応させることができ；又は
ＩＩＩ）式（６）で表されるアラニンと一般式（８）で表される化合物とを反応させて、Ｎ−置換アラニン化合物を製造してから、当該Ｎ−置換アラニン化合物と一般式（７）で表されるカルボニル化合物とを反応させることができる。
【０１２７】
Ｂ工程
次いで、上記で得た一般式（９）で表される化合物を、例えば、溶媒（例えば、四塩化炭素等）の存在下、ハロゲン化剤（例えば、Ｎ−ブロモスクシンイミド（ＮＢＳ）、Ｎ−クロロスクシンイミド（ＮＣＳ）、Ｎ−ヨードスクシンイミド（ＮＩＳ）、Ｎ，Ｎ−ジブロモヒダントイン（ＮＤＢＨ）、Ｎ−ブロモサッカリン（ＮＢＳＡ）、臭素、塩素、ヨウ素等）及びラジカル開始剤（例えば、２，２’−アゾビス（イソブチロニトリル）（ＡＩＢＮ）等）を反応させる。通常、還流冷却器を備えたフラスコ中で上記混合物を一定時間還流する。反応後、常法により処理してハロゲン化された化合物を得る。
【０１２８】
その後、ハロゲン化された化合物に、溶媒（例えば、ベンゼン、トルエン、キシレン等）中、ヨウ化ナトリウム、ヨウ化カリウム等の触媒を作用させる。通常、ハロゲン化された化合物の溶液に上記触媒を加えて一定時間還流する。反応後、溶媒を留去した後、蒸留により単離及び精製して、一般式（１）で表される化合物を得る。
【０１２９】
得られた一般式（１）で表されるモノマー化合物は、Ｒ２及びＲ３が結合する不斉炭素（Ｃ＊）のエナンチオ比（即ち、Ｒ体とＳ体のモル比）が、Ｒ体（Ｓ体）：Ｓ体（Ｒ体）＝１００：０〜０：１００である。
【０１３０】
本発明の一般式（２）で表される構造単位を含むポリマーは、Ｒ体及びＳ体の比率に関係なく、高いガラス転移温度を有する等の優れた性能を示す。
【０１３１】
３．用途
本発明の一般式（２）で表される構造単位単位を含むポリマーは、例えば、漂白殺菌助剤；界面活性助剤；高分子凝集剤；キレート剤；高分子電解質；静電防止剤（繊維製品、衣服等）；サニタリー用品（高分子吸水剤、アイス枕等）；曇り防止素材（ガラスの曇り止め）；接着剤；インク材料；半導体封止材料；フォトレジスト材料；生体機能性材料；医用又は環境保全材料；表面改質剤（携帯電話、電子機器等の金属表面のコーティング等）；光学材料（レンズ、光ファイバー、半導体封止材料、保護フィルム、液晶ディスプレイ、プラズマディスプレイパネル用光吸収材料、液晶ディスプレイ用スペーサ形成用感光組成物等）などの各種用途に用いることができる。
【０１３２】
また、本発明の一般式（５）で表される構造単位を含むポリマーでは、同一炭素上に親水性のアミノ基とカルボキシル基を有するという多官能性ポリマーである。そのため、これに由来した特徴的な性質を有しており、例えば、高分子吸水剤、アイス枕等のサニタリー用品として用いることができる。
【０１３３】
本発明の一般式（５）で表される構造単位を含むポリマーは、種々の金属イオンに対して効率よくキレートを形成することが可能である。
【０１３４】
一般式（１）で表されるモノマーのホモポリマーはもちろん、一般式（１）で表されるモノマーと他の重合可能なモノマー（併用モノマー）とのコポリマー（共重合体）であっても、極めて水に対し親和性が高いポリマーとなる。該ポリマーを水と接触させると、そのポリマーの体積の５０〜３０００倍にまで膨潤する。コポリマーの場合、一般式（１）で表されるモノマー単位が１０〜１００モル％程度であれば上記の性質（水に対する親和性）が発揮される。
【０１３５】
４．光学材料用樹脂組成物
本発明の光学材料用樹脂組成物は、一般式（２）で表される構造単位を含むポリマーを含有する。
【０１３６】
本発明の一般式（２）で表される構造単位を含むポリマーは、高いガラス転移温度（耐熱性）を示し、かつ、優れた透明性及び屈折率を有していることから、上記用途の中でも、特にレンズ、フィルム、光ファイバー、半導体封止材料等の光学材料に用いることができる。
【０１３７】
本発明の光学材料用樹脂組成物は、本発明のポリマーとして１種のみを単独で含むことができ、又は２種以上を混合して含むことができる。
【０１３８】
本発明の光学材料用樹脂組成物には、必要に応じて、一般式（２）で表されるポリマー以外のポリマー、分散剤、可塑剤、熱安定剤、離型剤等の添加剤を、本発明の効果を妨げない範囲で適宜配合することができる。
【０１３９】
本発明の光学材料用樹脂組成物に含まれる本発明のポリマーの割合は、特に制限なく、本発明のポリマーがわずかでも含まれていればよい。
【０１４０】
例えば、本発明の光学材料用樹脂組成物に含まれる本発明のポリマーの割合は４０〜１００重量％であることが好ましく、６０〜１００重量％であることがより好ましく、８０〜１００重量％であることがさらに好ましい。
【０１４１】
５．成形体
本発明の成形体は、本発明の光学材料用樹脂組成物を成形することで製造できる。本発明の成形体は、光学材料用樹脂組成物に溶媒を加えて、キャスト成形して成形体を得ることができる。本発明の成形体は、溶媒を用いずに固体状態で射出成形、圧縮成形等の手法によって成形することもできる。
【０１４２】
本発明の成形体は、最大厚みが０．１ｍｍ以上であることが好ましい。最大厚みは、好ましくは０．１〜５ｍｍであり、さらに好ましくは１〜３ｍｍである。これらの厚みを有する成形体は、高屈折率の光学部品として特に有用である。このような厚い成形体は、溶液キャスト法で製造しようとしても溶剤が抜けにくいため一般に容易ではない。しかしながら、本発明の光学材料用樹脂組成物を用いれば成形が容易で非球面などの複雑な形状も容易に実現することができる。このように、本発明によれば、高い屈折率特性を利用しながら良好な透明性を有する成形体を得ることができる。
【０１４３】
６．光学材料
本発明の光学材料は、高屈折性、高耐熱性及び高光線透過率を併せ持ち、光学特性に優れた成形体から得られる。本発明の光学材料は、光学材料が利用される分野であれば特に制限されない。例えば、光学特性を利用した光学部品、特に光を透過する光学部品（いわゆるパッシブ光学部品）として好適に利用することができる。このような光学部品を備えた光学機能装置としては、例えば、各種ディスプレイ装置（液晶ディスプレイ、プラズマディスプレイ等）、各種プロジェクタ装置（ＯＨＰ、液晶プロジェクタ等）、光ファイバー通信装置（光導波路、光増幅器等）、カメラ、ビデオ等の撮影装置等が挙げられる。
【０１４４】
光学部品としては、例えば、レンズ、プリズム、プリズムシート、パネル（板状成形体）、フィルム、光導波路（フィルム状、ファイバー状等）、光ディスク、半導体封止剤等が挙げられる。かかる光学部品には、必要に応じて任意の被覆層（例えば、摩擦又は摩耗による塗布面の機械的損傷を防止する保護層；無機粒子、基材等の劣化原因となる望ましくない波長の光線を吸収する光線吸収層；水分、酸素ガス等の反応性低分子の透過を抑制あるいは防止する透過遮蔽層、防眩層、反射防止層、低屈折率層等の任意の付加機能層）を設けて多層構造とすることができる。
【０１４５】
７．レンズ
本発明の光学材料は、特にレンズ基材に好適である。本発明のレンズは、本発明の一般式（２）で表される構造単位を含むポリマーを用いて製造される。本発明の光学材料用樹脂組成物を用いて製造されたレンズ基材は、高屈折性、光線透過性、及び軽量性を併せ持ち、光学特性に優れている。また、一般式（１）で表されるモノマーと、他の重合可能なモノマー（併用モノマー）とを共重合させて得られるポリマーについては、併用モノマーの種類及びその含有量を適宜調節することにより、レンズ基材のガラス転移温度、透過率及び屈折率を任意に調節することが可能である。
【０１４６】
本発明における「レンズ基材」とは、レンズ機能を発揮することができる単一部材を意味する。
【０１４７】
レンズ基材の表面には、保護膜、反射防止膜、ハードコート膜等を形成することができる。
【０１４８】
本発明のレンズ基材を用いたレンズの種類又は形状は、特に制限されない。本発明のレンズ基材は、例えば、眼鏡レンズ、光学機器用レンズ、オプトエレクトロニクス用レンズ、レーザー用レンズ、ピックアップ用レンズ、車載カメラ用レンズ、携帯カメラ用レンズ、デジタルカメラ用レンズ、ＯＨＰ用レンズ、マイクロレンズアレイ等に使用される。
【実施例】
【０１４９】
本発明を、実施例を用いて更に詳述するが、これに限定されるものではない。
［測定機器］
実施例及び比較例において、各種物性測定は以下の機器により測定した。
・１Ｈ−ＮＭＲ：ＪＥＯＬ ＥＣＡ−４００ＷＢ（４００ＭＨｚ）
・ＩＲ：ＪＡＳＣＯ ＦＴ／ＩＲ−２３０
・旋光度：ＪＡＳＣＯ Ｐ−１０３０
・分離、精製：Ｔｏｓｏｈ ＨＬＣ−８０２０
・分子量（数平均分子量Ｍｎ、重量平均分子量Ｍｗ）及び分子量分布（Ｍｗ／Ｍｎ）：ＧＰＣ（ゲルパーミエーションクロマトグラフィー）：Ｔｏｓｏｈ ＨＬＣ−８２２０（カラム−ＴＳＫｇｅｌ Ｇ７０００ＨＨＲ＋Ｇ５０００ＨＨＲ＋Ｇ３０００）ポリスチレン標準
［モノマーの製造］【０１５０】
製造例１（Ｎ−ベンゾイル−２−イソプロピル−４−メチレンオキサゾリジン−５−オン（１−１）の合成）【０１５１】
【化１９】
0006618897.tif 000020
【０１５２】
（１）還流塔を備えた５００ｍｌナス型フラスコに、Ｌ−アラニン４５．４８ｇ（０．５０ｍｏｌ）、水酸化ナトリウム２１．０５ｇ（０．５０ｍｏｌ）、イオン交換水２００ｍｌ、及びエタノール１００ｍｌを入れ、混合物を３５℃で３０分間加熱攪拌した。その後、エバポレーターで溶媒を除去し、真空ポンプを使用して乾燥させることでＬ−アラニンのナトリウム塩を含む反応混合物を得た。
（２）次に、上記反応混合物、イソブチルアルデヒド５５．１８ｇ（０．７５ｍｏｌ）及びｎ−ペンタン２００ｍｌを、還流塔とDean-Stark separatorを備えた５００ｍｌのナス型フラスコに入れ、１２時間還流させた。反応終了後、反応系を室温にまで冷却し、次いで、エバポレーターにより溶媒を除去し、白色固体の化合物を得た。さらに、これを、真空ポンプにより充分に乾燥させて、イミン化合物を含む反応混合物を得た。
（３）上記（２）の反応混合物とジクロロメタン２００ｍｌとを、５００ｍｌの四つ口フラスコに入れ、攪拌することにより懸濁液とした。５００ｍｌ四つ口フラスコを氷水で冷却しながら、ジクロロメタン１５０ｍｌに塩化ベンゾイル１４．１ｇ（０．５０ｍｏｌ）を溶かした溶液を６時間にわたり滴下した。そして、滴下終了後、室温で攪拌しながら、さらに２４時間反応させた。その後、水、５％炭酸水素ナトリウム水溶液、亜硫酸水素ナトリウム水溶液、水で順次洗浄した。次いで、無水硫酸マグネシウムで乾燥した後、エバポレーターにより溶媒を除去し、Ｎ−ベンゾイル−２−イソプロピル−４−メチルオキサゾリジン−５−オン（以下、「メチル体」という。）を９９．５ｇ（０．４ｍｏｌ）得た（収率：８０．５％）。当該メチル体は、トランス体／シス体（メチル基とイソプロピル基との立体構造関係）＝７１．５：２８．５の混合物であり、再結晶により、トランス体のみを得た。
（４）得られたトランス体１０ｇ（４０．４ｍｍｏｌ）、Ｎ−ブロモスクシンイミド１４．４ｇ（８０．８ｍｍｏｌ）、２，２−アゾビスイソブチロニトリル（ＡＩＢＮ）６６３．４ｍｇ（４．０ｍｍｏｌ）、及び四塩化炭素５０ｍｌを１００ｍｌナス型フラスコに入れ、氷水で冷却し、光を照射しながら（使用した紫外線光源：USHIO USH-500D超高圧水銀ランプ(500W)を備えたUSHIO UI-501C平行光束型高輝度光源装置を使用した。超高圧水銀ランプ点灯装置は、USHIO HB-50110AAを用いた。光源であるUSHIO USH-500D超高圧水銀ランプから反応系までの距離は約36cmである。）、３時間攪拌を行った。反応終了後、固体をろ過で取り除き、エバポレーターにより溶媒を除去した。【０１５３】
得られた反応物、ヨウ化ナトリウム２４．２ｍｇ（１６１．６ｍｍｏｌ）、及びアセトン５０ｍｌを、還流搭を備えた１００ｍｌのナスフラスコに入れ、３時間還流を行った。その後、５％無水チオ硫酸ナトリウム水溶液、水で順次洗浄した。そして、無水硫酸マグネシウムで乾燥した後、エバポレータ―により溶媒を除去し、目的物を含む混合物を得た。【０１５４】
目的物を含む混合物を、充填剤としてシリカゲル（シリカゲル６０Ｎ（球状、中性) ６３〜２１０μｍ）、展開溶媒としてｎ−ヘキサン／アセトン＝７／２を用いたオープンカラムクロマトグラフィーによって、目的物であるＮ−ベンゾイル−２−イソプロピル−４−メチレンオキサゾリジン−５−オンを７．２ｇ（２９．４ｍｍｏｌ）得た（収率：７２．7％）。ここで得られた化合物は、Ｒ体：Ｓ体＝０：１００であった。【０１５５】
製造例１で得られたＮ−ベンゾイル−２−イソプロピル−４−メチレンオキサゾリジン−５−オンについて、１Ｈ−ＮＭＲ測定によるスペクトルを図１に示し、ＦＴ−ＩＲ測定によるスペクトルを図２に示した。【０１５６】
Ｎ−ベンゾイル−２−イソプロピル−４−メチレンオキサゾリジン−５−オン：
ＩＲ（ＫＢｒ、ｃｍ−１）１６３６（Ｃ＝Ｃ）、１６６４（Ｃ＝Ｏ）、１７９８（Ｃ＝Ｏ）、２８７７〜２９７３（ＣＨ３、ＣＨ）
１Ｈ−ＮＭＲ（ＣＤＣｌ３、ｐｐｍ）０．８４（ｄ，Ｊ＝４．０Ｈｚ，３Ｈ）、１．０４（ｄ，Ｊ＝４．０Ｈｚ，３Ｈ）、２．２７（ｍ，１Ｈ）、４．８５（ｍ，１Ｈ）、５．５１（ｄ，Ｊ＝２．０Ｈｚ，１Ｈ）、６．０１（ｄ，Ｊ＝２．０Ｈｚ，１Ｈ）、７．４１（ｍ，５Ｈ）
［α］Ｄ＝＋２００．６（ＮａのＤ線に対する旋光度、［化合物］＝１．０ｇ／ｄｌ、ＣＨＣｌ３中）【０１５７】
製造例２（Ｎ−ベンゾイル−２−ｔｅｒｔ−ブチル−４−メチレンオキサゾリジン−５−オン（１−２）の合成）【０１５８】
【化２０】
0006618897.tif 000021
【０１５９】
製造例１の（２）におけるイソブチルアルデヒドを、ピバルアルデヒド８６．７５ｇ（０．７５ｍｏｌ）に代えた他は、製造例１と同様に行い、Ｎ−ベンゾイル−２−ｔｅｒｔ−ブチル−４−メチルオキサゾリジン−５−オン１０４．７ｇ（０．４ｍｏｌ）を得た（収率：８０．１％）。【０１６０】
当該メチル体は、トランス体／シス体（メチル基とイソプロピル基との立体構造関係）＝７１．８：２８．２の混合物であり、再結晶により、トランス体のみを得た。【０１６１】
当該トランス体（Ｎ−ベンゾイル−２−ｔｅｒｔ−ブチル−４−メチルオキサゾリジン−５−オン）１０ｇ（３８．３ｍｍｏｌ）を用いてＮ−ベンゾイル−２−ｔｅｒｔ−ブチル−４−メチレンオキサゾリジン−５−オン６．８ｇ（収率：６８．５％）を得た。ここで得られた化合物は、Ｒ体：Ｓ体＝０：１００であった。【０１６２】
Ｎ−ベンゾイル−２−ｔｅｒｔ−ブチル−４−メチレンオキサゾリジン−５−オン：ＩＲ（ＫＢｒ、ｃｍ−１）１６４７（Ｃ＝Ｃ）、１６７９（Ｃ＝Ｏ）、１７９３（Ｃ＝Ｏ）、２８７５〜２９７０（ＣＨ３、ＣＨ）
１Ｈ−ＮＭＲ（ＣＤＣｌ３、ｐｐｍ）１．００（ｓ，９Ｈ）、４．５８（ｓ，１Ｈ）、５．４２（ｓ，１Ｈ）、６．１７（ｓ，１Ｈ）、７．５３（ｍ，５Ｈ）
［α］Ｄ＝−２０６．８（ＮａのＤ線に対する旋光度、［化合物］＝１．０ｇ／ｄｌ、ＣＨＣｌ３中）【０１６３】
製造例３（Ｎ−ｔｅｒｔ−ブトキシカルボニル４−ブロモメチレン−２−メチルオキサゾリジン−５−オン（１−３）の合成）【０１６４】
【化２１】
0006618897.tif 000022
【０１６５】
（１）Ｎ−ｔｅｒｔ−ブトキシカルボニル−Ｌ−アラニン５０．９ｇ（０．２７ｍｍｏｌ）、アセトアルデヒド ３５．６ｇ（０．８１ｍｏｌ）、ｐ−トルエンスルホン酸 １．０ｇ（０．００５ｍｏｌ）を、１００ｍｌのフラスコに入れ、室温で４６時間攪拌した。その後、ベンゼンを加え、炭酸水素ナトリウム水溶液と水で洗浄し、無水硫酸マグネシウムを用いて乾燥した後、エバポレーターで溶媒のベンゼンと未反応のアセトアルデヒドを留去し、Ｎ−ｔｅｒｔ−ブトキシカルボニル−４−メチル−２−メチルオキサゾリジン−５−オンを２４．９ｇ得た（収率：４２．８％）。【０１６６】
当該メチル体は、トランス体／シス体（メチル基とイソプロピル基との立体構造関係）＝７８．３：２１．７の混合物であり、再結晶により、トランス体のみを得た。
（２）得られたトランス体８．０ｇ（３７．２ｍｍｏｌ）、Ｎ−ブロモスクシンイミド（ＮＢＳ）１１．７ｇ（７４．３ｍｍｏｌ）、四塩化炭素５０ｍｌ、ＡＩＢＮ１０ｍｇ（０．０６ｍｍｏｌ）を２００ｍｌのフラスコに入れ、０〜５℃の氷冷下で高圧水銀ランプによって光を照射しながら３時間攪拌を行った。反応終了後、固体をろ過で取り除き、エバポレーターにより溶媒を除去した。【０１６７】
続いて得られた反応物とヨウ化ナトリウム２２．３ｍｇ（１４８．６ｍｍｏｌ）、アセトン２００ｍｌを、還流搭を備えた２００ｍｌのナスフラスコに入れ、３時間還流を行った。その後、５％無水チオ硫酸ナトリウム水溶液、水で洗浄し、クロロホルムで抽出した。そして、無水硫酸マグネシウムで乾燥した後、エバポレータ―により溶媒を除去し、目的物を含む混合物を得た。【０１６８】
目的物を含む混合物を、充填剤としてシリカゲル（シリカゲル６０Ｎ（球状、中性）６３〜２１０μｍ）、展開溶媒としてｎ−ヘキサン/酢酸エチル＝４／１を用いたオープンカラムクロマトグラフィーによって、目的物であるＮ−ｔｅｒｔ−ブトキシカルボニル４−ブロモメチレン−２−メチルオキサゾリジン−５−オン５．１ｇを得た（収率：４６．９％）（原料のＮ−ｔｅｒｔ−ブトキシカルボニル−Ｌ−アラニンからの収率は２０．１％）。【０１６９】
得られたＮ−ｔｅｒｔ−ブトキシカルボニル４−ブロモメチレン−２−メチルオキサゾリジン−５−オンについて、１Ｈ−ＮＭＲ測定によるスペクトルを図３に示し、ＦＴ−ＩＲ測定によるスペクトルを図４に示した。【０１７０】
Ｎ−ｔｅｒｔ−ブトキシカルボニル４−ブロモメチレン−２−メチルオキサゾリジン−５−オン：
ＩＲ（ＫＢｒ、ｃｍ−１）１６５１（Ｃ＝Ｃ）、１７１１（Ｃ＝Ｏ）、１８０１（Ｃ＝Ｏ）
１Ｈ−ＮＭＲ（ＣＤＣｌ３、ｐｐｍ）１．５６（ｓ，９Ｈ）、１．６１（ｄ，Ｊ＝５．２Ｈｚ，３Ｈ）、５．５７（ｓ，１Ｈ）、５．８０（ｑ，Ｊ＝５．２Ｈｚ，１Ｈ）
［α］Ｄ＝＋１４．２（ＮａのＤ線に対する旋光度、［化合物］＝１．０ｇ／ｄｌ、ＣＨＣｌ３中）【０１７１】
［ラジカル重合反応］
実施例１【０１７２】
【化２２】
0006618897.tif 000023
【０１７３】
窒素置換したグローブボックス内で、製造例１のモノマー（Ｎ−ベンゾイル−２−イソプロピル−４−メチルオキサゾリジン−５−オン） ４９０．５ｍｇ（２ｍｍｏｌ）とＡＩＢＮ ６．６ｍｇ（０．０４ｍｍｏｌ）と溶媒にベンゼンを用いて１ｍｌに調整し６０℃で２時間撹拌した。反応終了後、その溶液を撹拌している多量のｎ−ヘキサン（約２０倍量）中に注いだ。沈殿したポリマーを室温で吸引濾過、乾燥することにより目的物（白色固体）を得た。得られたポリマーを用いて、ガラス転移温度（Ｔｇ）、透過率及び屈折率を測定した。その結果を表１に示した。【０１７４】
実施例２
窒素置換したグローブボックス内で、製造例１のモノマー（Ｎ−ベンゾイル−２−イソプロピル−４−メチルオキサゾリジン−５−オン）４９．１ｍｇ（０．２ｍｍｏｌ）とスチレン１８７．５ｍｇ（１．８ｍｍｏｌ）、並びにＡＩＢＮ０．８ｍｇ（５ｍｍｏｌ）と溶媒にベンゼンを用いて１ｍｌに調整し６０℃で１０時間撹拌した。反応終了後、その溶液を撹拌している多量のｎ−ヘキサン（約２０倍量）中に注いだ。沈殿したポリマーを室温で吸引濾過、乾燥することにより目的物（白色固体）を得た（Mn＝２５０００（Mw/Mn＝１．３２））。得られたポリマーを用いて、ガラス転移温度（Ｔｇ）、透過率及び屈折率を測定した。その結果を表１に示した。【０１７５】
実施例３
窒素置換したグローブボックス内で、製造例１のモノマー（Ｎ−ベンゾイル−２−イソプロピル−４−メチルオキサゾリジン−５−オン）４．９ｍｌ（０．０２ｍｍｏｌ）とスチレン２０６．２ｍｇ（１．９８ｍｍｏｌ）、並びにＡＩＢＮ０．８ｍｇ（５ｍｍｏｌ）と溶媒にベンゼンを用いて１ｍｌに調整し６０℃で１０時間撹拌した。反応終了後、その溶液を撹拌している多量のｎ−ヘキサン（約２０倍量）中に注いだ。沈殿したポリマーを室温で吸引濾過、乾燥することにより目的物（白色固体）を得た（Mn＝２３０００（Mw/Mn＝１．６８））。得られたポリマーを用いて、ガラス転移温度（Ｔｇ）、透過率及び屈折率を測定した。その結果を表１に示した。【０１７６】
比較例１
窒素置換したグローブボックス内で、スチレン１ｍｌ（８．７ｍｍｏｌ）、及びＡＩＢＮ０．８ｍｇ（４．９ｍｍｏｌ）を６０℃で１０時間撹拌した。反応終了後、その溶液を撹拌している多量のｎ−ヘキサン（約２０倍量）中に注いだ。沈殿したポリマーを室温で吸引濾過、乾燥することにより目的物（白色固体）を得た。得られたポリマーを用いて、ガラス転移温度（Ｔｇ）、透過率及び屈折率を測定した。その結果を表１に示した。【０１７７】
実施例４
窒素置換したグローブボックス内で、製造例１のモノマー（Ｎ−ベンゾイル−２−イソプロピル−４−メチルオキサゾリジン−５−オン）１４７．２ｍｇ（０．６ｍｍｏｌ）とメタクリル酸メチル１４０．２ｍｇ（１．４ｍｍｏｌ）、並びにＡＩＢＮ０．８ｍｇ（５ｍｍｏｌ）と溶媒にベンゼンを用いて１ｍｌに調整し６０℃で１０時間撹拌した。反応終了後、その溶液を撹拌している多量のｎ−ヘキサン（約２０倍量）中に注いだ。沈殿したポリマーを室温で吸引濾過、乾燥することにより目的物（白色固体）を得た。得られたポリマーを用いて、ガラス転移温度（Ｔｇ）、透過率及び屈折率を測定した。その結果を表１に示した。【０１７８】
実施例５
窒素置換したグローブボックス内で、製造例１のモノマー（Ｎ−ベンゾイル−２−イソプロピル−４−メチルオキサゾリジン−５−オン）４９．１ｍｇ（０．２ｍｍｏｌ）とメタクリル酸メチル１８０．２ｍｇ（１．８ｍｍｏｌ）、並びにＡＩＢＮ０．８ｍｇ（５ｍｍｏｌ）と溶媒にベンゼンを用いて１ｍｌに調整し６０℃で１０時間撹拌した。反応終了後、その溶液を撹拌している多量のｎ−ヘキサン（約２０倍量）中に注いだ。沈殿したポリマーを室温で吸引濾過、乾燥することにより目的物（白色固体）を得た（Mn＝２３０００（Mw/Mn＝１．６８））。得られたポリマーを用いて、ガラス転移温度（Ｔｇ）、透過率及び屈折率を測定した。その結果を表１に示した。【０１７９】
比較例２
窒素置換したグローブボックス内で、メタクリル酸メチル１ｍｌ（９．４ｍｍｏｌ）、及びＡＩＢＮ０．８ｍｇ（４．９ｍｍｏｌ）を６０℃で１０時間撹拌した。反応終了後、その溶液を撹拌している多量のｎ−ヘキサン（約２０倍量）中に注いだ。沈殿したポリマーを室温で吸引濾過、乾燥することにより目的物（白色固体）を得た。得られたポリマーを用いて、ガラス転移温度（Ｔｇ）、透過率及び屈折率を測定した。その結果を表１に示した。【０１８０】
実施例６
窒素置換したグローブボックス内で、製造例１のモノマー（Ｎ−ベンゾイル−２−イソプロピル−４−メチルオキサゾリジン−５−オン）４９．１ｍｇ（０．２ｍｍｏｌ）とアクリル酸ｎ−ブチル２３０．７ｍｇ（１．８ｍｍｏｌ）、並びにＡＩＢＮ０．８ｍｇ（５ｍｍｏｌ）と溶媒にベンゼンを用いて１ｍｌに調整し６０℃で１０時間撹拌した。反応終了後、その溶液を撹拌している多量のｎ−ヘキサン（約２０倍量）中に注いだ。沈殿したポリマーを室温で吸引濾過、乾燥することにより目的物（白色固体）を得た。得られたポリマーを用いて、ガラス転移温度（Ｔｇ）、透過率及び屈折率を測定した。その結果を表１に示した。【０１８１】
実施例７
窒素置換したグローブボックス内で、製造例１のモノマー（Ｎ−ベンゾイル−２−イソプロピル−４−メチルオキサゾリジン−５−オン）２４．５（０．１ｍｍｏｌ）とアクリル酸ｎ−ブチル２４３．５ｍｌ（１．９ｍｍｏｌ）、並びにＡＩＢＮ０．８ｍｇ（５ｍｍｏｌ）と溶媒にベンゼンを用いて１ｍｌに調整し６０℃で１０時間撹拌した。反応終了後、その溶液を撹拌している多量のｎ−ヘキサン（約２０倍量）中に注いだ。沈殿したポリマーを室温で吸引濾過、乾燥することにより目的物（白色固体）を得た。得られたポリマーを用いて、ガラス転移温度（Ｔｇ）、透過率及び屈折率を測定した。その結果を表１に示した。【０１８２】
比較例３
窒素置換したグローブボックス内で、アクリル酸ｎ−ブチル１ｍｌ（６．９ｍｍｏｌ）、及びＡＩＢＮ０．８ｍｇ（４．９ｍｍｏｌ）を６０℃で１０時間撹拌した。反応終了後、その溶液を撹拌している多量のｎ−ヘキサン（約２０倍量）中に注いだ。沈殿したポリマーを室温で吸引濾過、乾燥することにより目的物（白色固体）を得た。得られたポリマーを用いて、ガラス転移温度（Ｔｇ）、透過率及び屈折率を測定した。その結果を表１に示した。【０１８３】
実施例８
窒素置換したグローブボックス内で、製造例１のモノマー（Ｎ−ベンゾイル−２−イソプロピル−４−メチルオキサゾリジン−５−オン）４．９（０．０２ｍｍｏｌ）と酢酸ビニル１７０．５ｍｌ（１．９８ｍｍｏｌ）、並びに０．８ｍｇ（５ｍｍｏｌ）を６０℃で１０時間撹拌した。反応終了後、その溶液を撹拌している多量のｎ−ヘキサン（約２０倍量）中に注いだ。沈殿したポリマーを室温で吸引濾過、乾燥することにより目的物（白色固体）を得た。得られたポリマーを用いて、ガラス転移温度（Ｔｇ）、透過率及び屈折率を測定した。その結果を表１に示した。【０１８４】
実施例９
窒素置換したグローブボックス内で、製造例１のモノマー（Ｎ−ベンゾイル−２−イソプロピル−４−メチルオキサゾリジン−５−オン）２．５ｍｇ（０．０１ｍｍｏｌ）と酢酸ビニル１７１．３ｍｌ（１．９９ｍｍｏｌ）、並びにＡＩＢＮ０．８ｍｇ（５ｍｍｏｌ）を６０℃で１０時間撹拌した。反応終了後、その溶液を撹拌している多量のｎ−ヘキサン（約２０倍量）中に注いだ。沈殿したポリマーを室温で吸引濾過、乾燥することにより目的物（白色固体）を得た。得られたポリマーを用いて、ガラス転移温度（Ｔｇ）、透過率及び屈折率を測定した。その結果を表１に示した。
比較例４
窒素置換したグローブボックス内で、酢酸ビニル１ｍｌ（１０．８ｍｍｏｌ）、及びＡＩＢＮ０．８ｍｇ（４．９ｍｍｏｌ）を６０℃で１０時間撹拌した。反応終了後、その溶液を撹拌している多量のｎ−ヘキサン（約２０倍量）中に注いだ。沈殿したポリマーを室温で吸引濾過、乾燥することにより目的物（白色固体）を得た。得られたポリマーを用いて、ガラス転移温度（Ｔｇ）、透過率及び屈折率を測定した。その結果を表１に示した。【０１８５】
実施例１０
窒素置換したグローブボックス内で、製造例１のモノマー（Ｎ−ベンゾイル−２−イソプロピル−４−メチルオキサゾリジン−５−オン）４９．１ｍｇ（０．２ｍｍｏｌ）とメタクリル酸２−ヒドロキシエチル２３０．７ｍｇ（１．８ｍｍｏｌ）、並びにＡＩＢＮ０．８ｍｇ（５ｍｍｏｌ）と溶媒にベンゼンを用いて１ｍｌに調整し６０℃で１０時間撹拌した。反応終了後、その溶液を撹拌している多量のｎ−ヘキサン（約２０倍量）中に注いだ。沈殿したポリマーを室温で吸引濾過、乾燥することにより目的物（白色固体）を得た。得られたポリマーを用いて、ガラス転移温度（Ｔｇ）、透過率及び屈折率を測定した。その結果を表１に示した。【０１８６】
実施例１１
窒素置換したグローブボックス内で、製造例１のモノマー（Ｎ−ベンゾイル−２−イソプロピル−４−メチルオキサゾリジン−５−オン）２４．５ｍｇ（０．１ｍｍｏｌ）とメタクリル酸２−ヒドロキシエチル２３４．３ｍｇ（１．９ｍｍｏｌ）、並びにＡＩＢＮ０．８ｍｇ（５ｍｍｏｌ）と溶媒にベンゼンを用いて１ｍｌに調整し６０℃で１０時間撹拌した。反応終了後、その溶液を撹拌している多量のｎ−ヘキサン（約２０倍量）中に注いだ。沈殿したポリマーを室温で吸引濾過、乾燥することにより目的物（白色固体）を得た。得られたポリマーを用いて、ガラス転移温度（Ｔｇ）、透過率及び屈折率を測定した。その結果を表１に示した。【０１８７】
比較例５
窒素置換したグローブボックス内で、メタクリル酸２−ヒドロキシエチル１ｍｌ（８．２ｍｍｏｌ）、ＡＩＢＮ０．８ｍｇ（４．９ｍｍｏｌ）を６０℃で１０時間撹拌した。反応終了後、その溶液を撹拌している多量のｎ−ヘキサン（約２０倍量）中に注いだ。沈殿したポリマーを室温で吸引濾過、乾燥することにより目的物（白色固体）を得た。得られたポリマーを用いて、ガラス転移温度（Ｔｇ）、透過率及び屈折率を測定した。その結果を表１に示した。【０１８８】
実施例１２〜１５
オキサゾリジノンモノマーとその他のコモノマーとを、表１に示した種類及び含有比率に代えた以外は、実施例１と同様にして各ポリマーを得た。実施例１２で得られたポリマーは、Mn＝１４０００（Mw/Mn＝１．３２）であった。実施例１３で得られたポリマーは、Mn＝１１０００（Mw/Mn＝１．２６）であった。実施例１４で得られたポリマーは、検出限界を超えており測定不能（Mnは１５０万以上）であった。実施例１５で得られたポリマーは、Mn＝４７０００（Mw/Mn＝１．８１）であった。得られたポリマーを用いて、ガラス転移温度（Ｔｇ）、透過率及び屈折率を測定した。その結果を表１に示した。【０１８９】
＜ガラス転移温度＞
各ポリマーの溶液を、アルミ箔を敷いた直径約４ｃｍの金属製の皿に硬化後の厚みが１００μｍとなるように流し込み、１００℃で１０分間溶剤を乾燥し、１３０℃で２時間硬化した。この硬化物からアルミ箔を剥がして、示差熱走査熱量装置（ＤＳＣ２２（ＳＩＩナノテクノロジー社製））を使用し、下記の測定条件で測定した時の変曲点をガラス転移温度（℃）とした。【０１９０】
＜光線透過率＞
各ポリマーを成形して厚さ１．０ｍｍの小片を作製し、紫外可視吸収スペクトル測定用装置「ＵＶ−１６００ＰＣ」（（株）島津製作所製）で測定した。【０１９１】
＜屈折率＞
各ポリマーを加熱圧縮成形して厚さ２００μｍのフィルムを作製し、波長５８９ｎｍの光を用いてアッベ屈折計（アタゴ社製「アタゴ新型アッベ屈折計」）により測定した。【０１９２】
表１のオキサゾリジンは、下記（１−１）〜（１−３）に示す化合物である。【０１９３】
【化２３】
0006618897.tif 000024
【０１９４】
【表１】
0006618897.tif 000025
【０１９５】
上記表１の結果から、実施例１〜１５で得られたポリマーは、優れた透過率及び高い屈折率を有し、かつ、高いガラス転移温度を有することが示された。【０１９６】
一方、比較例１〜５で得られたポリマーは、透過率及び屈折率に優れるものの、ガラス転移温度が低い結果が示された。【０１９７】
以上から、本発明のポリマーは、優れた透過率、屈折率及びガラス転移温度が求められている分野に用いることができ、特に、レンズ、フィルム、光ファイバー、半導体封止材料等に好適に使用できるものである。【０１９８】
［開環反応（加水分解）］
実施例１６【０１９９】
【化２４】
0006618897.tif 000026
【０２００】
実施例１で製造したポリマー１．００ｇとＴＨＦ ３００ｍｌをフラスコに入れ、水酸化カリウム（ＫＯＨ）水溶液３００ｍｌ（ＫＯＨ ５ｇ）を加え、混合物を８０℃で４８時間反応させた。反応終了後、エバポレータによってＴＨＦを留去し、残渣にメタノールを加えてポリマーを析出させた。その後、沈殿したポリマーを室温で吸引濾過、乾燥させた。続いて、透析膜（スペクトラム社、スペクトラポア７、分画分子量３，５００）を用いてこのポリマーを精製した。精製加水分解ポリマーの収量は０．４７ｇ（収率９２．１％）であった。【０２０１】
実施例１６で得られた加水分解ポリマーについて、ＦＴ−ＩＲ測定によるスペクトルを図５に示した。
ＩＲ（ＫＢｒ、ｃｍ−１）１５９０（ｂｒ，ＮＨ２）、１６９０（ｂｒ，Ｃ＝Ｏ）、３４２０（ｂｒ，ＯＫ）
図５には、アミノ基及びＣＯＯＫ基を示すピークが見られ、目的の加水分解ポリマーであることが確認された。【０２０２】
実施例１７
実施例１６で製造したポリマー１ｇを、水３０００ｍｌで数回洗浄後、２日間真空乾燥させた。このポリマーに水を加えて膨潤させたところ、容易に水を吸収して、乾燥させた後のポリマーの重量に対して、約１０００倍程度にまで重量が増加し、膨潤することがわかった。図６には、このポリマーを水（蒸留水）に膨潤させた後の含水ゲルの写真を示した。【０２０３】
このように、実施例１６で製造したポリマーは、高分子吸水剤、アイス枕等のサニタリー用品に対して好適に使用できる。 
【図１】
0006618897.tif 000032
【図２】
0006618897.tif 000033
【図３】
0006618897.tif 000034
【図４】
0006618897.tif 000035
【図５】
0006618897.tif 000036
【図６】
0006618897.tif 000037